ФОРМОВАННОЕ ИЗДЕЛИЕ, ПОЛУЧЕННОЕ ИЗ ТЕРМООТВЕРЖДАЕМОЙ ЛИТЕЙНОЙ МАССЫ, И СПОСОБ ПОЛУЧЕНИЯ ФОРМОВАННОГО ИЗДЕЛИЯ

1. Формованное изделие в виде кухонной раковины или сантехнического предмета с антибактериально- или антимикробнодействующей поверхностью, состоящее из отвержденной литейной массы из полимерного связующего с введенными в него частицами наполнителя и по меньшей мере одного эфирного масла.
2. Формованное изделие по п.1, отличающееся тем, что оно содержит смесь нескольких эфирных масел.
3. Формованное тело по п.1 или 2, отличающееся тем, что упомянутое эфирное масло или упомянутые несколько образующих смесь эфирных масел выбраны из коричного масла, гвоздичного масла, масла гвоздичного перца, масла тимьяна, масла орегано, масла розмарина, цитронеллевого масла, гераниевого масла, масла лемонграсса, масла эвкалипта или масла перечной мяты.
4. Формованное изделие по одному из предыдущих пунктов, отличающееся тем, что доля эфирного масла или масел составляет 0,05-5 вес.%, предпочтительно 0,1-4 вес.%, предпочтительно 0,3-3 вес.%.
5. Формованное изделие по одному из предыдущих пунктов, отличающееся тем, что доля полимерного связующего, в расчете на вес литейной массы, составляет 15-60 вес.%, в частности, 20-40 вес.%, и предпочтительно 25-35 вес.%, а доля частиц наполнителя, в расчете на вес литейной массы, составляет 40-85%, в частности, 60-80%, предпочтительно 65-75%.
6. Формованное изделие по одному из предыдущих пунктов, отличающееся тем, что связующее содержит по меньшей мере один мономер, предпочтительно метилметакрилат, и по меньшей мере один растворенный в нем полимер, предпочтительно полиметилметакрилат.
7. Формованное изделие по одному из предыдущих пунктов, отличающееся тем, что она содержит сшивающий агент, в частности, триметилолпропантриметакрилат.
8. Формованное изделие по п.6 или 7, отличающееся тем, что доля сшивающего агента составляет не менее 2 вес.% в расчете на долю мономера в связующем, предпочтительно по меньшей мере 5 вес.%, в частности, по меньшей мере 10 вес.%, и предпочтительно 20-30 вес.%.
9. Формованное изделие по одному из предыдущих пунктов, отличающееся тем, что частицы наполнителя выбраны из SiO2, Al2O3, TiO2, ZrO2, Fe2O3, ZnO, Cr2O5, углерода, металлов или металлических сплавов или из их смесей, причем частицы наполнителя предпочтительно имеют размер от 0,010 до 8000 мкм, предпочтительно от 0,05 до 3000 мкм, и в частности от 0,1 до 1300 мкм.
10. Формованное изделие по одному из пп.1-4, содержащее:
(a) один или более монофункциональных и один или более полифункциональных акриловых и/или метакриловых биомономеров растительного или животного происхождения,
(b) один или более полимеров или сополимеров, выбранных из полиакрилатов, полиметакрилатов, полиолов, сложных полиэфиров из переработанного материала или материала растительного или животного происхождения,
(c) частицы неорганического наполнителя природного происхождения,
причем компоненты a) и b) образуют полимерное связующее, и
причем доля упомянутого или упомянутых моно- и полифункциональных акриловых и метакриловых биомономеров составляет 10-40 вес.%, доля упомянутого или упомянутых полимеров или сополимеров 1-16 вес.% и доля частиц неорганического наполнителя 44-89 вес.%.
11. Формованное изделие по одному из пп.1-4, содержащее:
(a) смесь из нескольких монофункциональных акриловых и/или метакриловых мономеров, причем один или несколько мономеров изготовлен из переработанного материала или один или несколько мономеров являются растительного или животного происхождения,
(b) один или более полифункциональных акриловых и/или метакриловых биомономеров растительного или животного происхождения,
(с) один или более полимеров или сополимеров, выбранных из полиакрилатов, полиметакрилатов, полиолов, сложных полиэфиров из переработанного материала или материала растительного или животного происхождения,
(d) частицы неорганического наполнителя природного происхождения,
причем компоненты a) и b) образуют полимерное связующее, и
причем доля упомянутых моно- и полифункциональных акриловых и метакриловых биомономеров составляет 10-40 вес.%, доля упомянутого или упомянутых полимеров или сополимеров 1-16 вес.% и доля частиц неорганического наполнителя 44-89 вес.%.
12. Формованное изделие по п.10 или 11, причем весовое отношение монофункциональных биомономеров к полифункциональным биомономерам составляет от 2:1 до 80:1, предпочтительно от 4:1 до 70:1, в частности, от 5:1 до 60:1.
13. Формованное изделие по одному из пп.10-12, причем упомянутый или упомянутые монофункциональные биомономеры выбраны из акрилатов на биологической основе, или причем упомянутый или упомянутые монофункциональные мономеры выбраны из переработанных акрилатов и акрилатов растительного или животного происхождения, а именно из таких как n-бутилакрилат, метилакрилат, этилакрилат, трет-бутилакрилат, изобутилакрилат, изодецилакрилат, дигидродициклопентадиенилакрилат, этилдигликольакрилат, гептадецилакрилат, 4-гидроксибутилакрилат, 2-гидроксиэтилакрилат, гидроксиэтилкапролактонакрилат, поликапролактонакрилат, гидроксипропилакрилат, лаурилакрилат, стеарилакрилат, трет-бутилакрилат, 2(2-этокси)этилакрилат, тетрагидрофурфурилакрилат, 2-феноксиэтилакрилат, этоксилированный 4-фенилакрилат, триметилциклогексилакрилат, октилдецилакрилат, тридецилакрилат, этоксилированный 4-нонилфенолакрилат, изоборнилакрилат, циклический триметилолпропанформальакрилат, этоксилированный 4-лаурилакрилат, полиэфиракрилат, стеарилакрилат гиперразветвленный полиэфиракрилат, меламинакрилат, силиконакрилат, эпоксиакрилат, и из метакрилатов на биологической основе или переработанных метакрилатов и метакрилатов растительного или животного происхождения, а именно таких как метилметакрилат, этилметакрилат, n-бутилметакрилат, изобутилметакрилат, трет-бутилметакрилат, бегенилметакрилат, бегенилполиэтиленгликольметакрилат, циклогексилметакрилат, изодецилметакрилат, 2-этилгексилметакрилат, лаурилметакрилат, стеарилметакрилат, стеарилполиэтиленгликольметакрилат, изодецилметакрилат, уреидометакрилат, тетрагидрофурфурилметакрилат, феноксиэтилметакрилат, 3,3,5-триметилциклогексанолметакрилат, изоборнилметакрилат, метоксиполиэтиленгликольметакрилат, глицедилметакрилат, гексилэтилметакрилат, глицеринформальметакрилат, лаурилтетрадецилметакрилат, C17,4-метакрилат.
14. Формованное изделие по одному из пп.10-13, причем упомянутый или упомянутые полифункциональные биомономеры выбраны из акрилатов растительного или животного происхождения, а именно таких как 1,6-гександиолдиакрилат, полиэтиленгликольдиакрилат, тетраэтиленгликольдиакрилат, трипропиленгликольдиакрилат, полибутадиендиакрилат, 3-метил-1,5-пентандиолдиакрилат, этоксилированный диакрилат бисфенола A, дипропиленгликольдиакрилат, этоксилированный гександиолдиакрилат, 1,10-декандиолдиакрилат, эфирдиолдиакрилат, алкоксилированнй диакрилат, трициклодекандиметанолдиакрилат, пропоксилированный неопентилгликольдиакрилат, тетраакрилат пентаэритрита, триметилолпропантриакрилат, ди-триметилолпропантетраакрилат, трис(2-гидроксиэтил)изоцианурат триакрилат, дипентаэритритпентаакрилат, этоксилированный триметилолпропантриакрилат, пентаэритриттриакрилат, пропоксилированный триметилолпропантриакрилат, этоксилированный пентаэритриттетраакрилат, пропоксилированный глицерилтриакрилат, алифатический уретандиакрилат, алифатический уретангексаакрилат, алифатический уретантриакрилат, ароматический уретандиакрилат, ароматический уретантриакрилат, ароматический уретангексаакрилат, полиэфиргексаакрилат, эпоксидированный диакрилат соевого масла, а также из полифункциональных метакрилатов на биооснове, а именно таких как триэтиленгликольдиметакрилат, этиленгликольдиметакрилат, полиэтиленгликольдиметакрилат, 1,4-бутандиолдиметакрилат, диэтиленгликольдиметакрилат, 1,6-гександиолдиметакрилат, 1,10-декандиолдиметакрилат, 1,3-бутиленгликольдиметакрилат, этоксилированный диметакрилат бисфенола A, трициклодекандиметанолдиметакрилат, триметилолпропантриметакрилат.
15. Формованное изделие по одному из пп.10-14, причем весовое отношение моно- и полифункциональных акрилатов и метакрилатов к упомянутому или упомянутым полимерам или сополимерам составляет от 90:10 до 60:40, предпочтительно от 85:15 до 70:30.
16. Формованное изделие по одному из предыдущих пунктов, отличающаяся тем, что частицы наполнителя выбраны из SiO2, Al2O3, TiO2, ZrO2, Fe2O3, ZnO, Cr2O5, углерода, металлов или металлических сплавов или из их смесей, причем частицы наполнителя предпочтительно имеют размер от 0,010 до 8000 мкм, предпочтительно от 0,05 до 3000 мкм, и в частности от 0,1 до 1300 мкм.
17. Формованное изделие по одному из предыдущих пунктов, причем формованное изделие представляет собой душевой поддон, умывальник, ванну, рабочую поверхность или панель для пола, стены или потолка.
18. Способ получения формованного изделия по одному из предыдущих пунктов, при котором используют литейную массу, содержащую полимерное связующее, введенные в него частицы наполнителя и по меньшей мере одно эфирное масло, которую помещают в форму, где ее полимеризуют при температуре выше комнатной температуры, после чего полимеризованное формованное изделие извлекают из формы и охлаждают.
19. Способ по п.18, причем температура во время полимеризации составляет 60-140°C, предпочтительно 75-130°C, и в частности 80-110°C.
20. Способ по п.18 или 19, причем время выдержки, в течение которого литейная масса остается для полимеризации в форме, составляет 15-50 мин, предпочтительно 20-45 мин, и в частности 25-35 мин.